ВОДНАЯ ДИСПЕРСНАЯ КОМПОЗИЦИЯ

1. Способ получения водной дисперсной композиции, получаемой с использованием непрерывного экструзионного процесса, включающий этапы:
(А) подготовку экструдера;
(B) подачу в экструдер смеси: (i) по меньшей мере, одного винилацетатного сополимера; (ii) по меньшей мере одного соединения для улучшения совместимости; и диспергирующего агента;
(C) подачу в экструдер первой добавки воды к смеси, полученной на этапе (B), для получения непрерывной полимерной дисперсии;
(D) подачу в экструдер по меньшей мере одного основания к смеси, полученной на этапе (C), для нейтрализации любой доступной кислоты, присутствующей в смеси этапа (C); и
(E) подачу в экструдер второй добавки воды к смеси, полученной на этапе (D), для инициации инверсии фаз с образованием непрерывной водной дисперсии.
2. Способ по п. 1, отличающийся тем, что каждый из компонентов: (i) по меньшей мере один винилацетатный сополимер; (ii) по меньшей мере одно соединение для улучшения совместимости; и (iii) по меньшей мере один диспергирующий агент подают в экструдер отдельно.
3. Способ по п. 1, отличающийся тем, что компоненты: (i) по меньшей мере один винилацетатный сополимер; (ii) по меньшей мере одно соединение для улучшения совместимости; и (iii) по меньшей мере один диспергирующий агент подают в экструдер вместе.
4. Способ по п. 1, отличающийся тем, что экструдер имеет первую зону подачи около переднего конца экструдера, вторую зону подачи около середины экструдера и третью зону подачи около заднего конца экструдера.
5. Способ по п. 1, отличающийся тем, что температура в первой зоне подачи составляет от 90°C до 150°C.
6. Способ по п. 1, отличающийся тем, что температура во второй зоне подачи составляет от 90°C до 150°C.
7. Способ по п. 1, отличающийся тем, что температура в третьей зоне подачи составляет от 80°C до 150°C.
8. Способ по п. 1, отличающийся тем, что дисперсия, полученная этим способом, имеет стабильность при хранении более 1 года при комнатной температуре и имеет размер частиц менее 2 микрометров.
9. Способ по п. 1, отличающийся тем, что по меньшей мере один винилацетатный сополимер представляет собой сополимер этилена и винилацетата и подается в экструдер в концентрации от 50 мас.% до 90 мас.% в расчете на общее количество твердых веществ.
10. Способ по п. 1, отличающийся тем, что по меньшей мере одно соединение для улучшения совместимости представляет собой высокодимеризованную канифольную кислоту, и его подают в экструдер в концентрации от 5 мас.% до 30 мас.% в расчете на общее количество твердых веществ.
11. Способ по п. 1, отличающийся тем, что по меньшей мере один диспергирующий агент представляет собой олеиновую кислоту и подается в экструдер в концентрации от 0,1 мас.% до 5 мас.% в расчете на общее количество твердых веществ.
12. Способ по п. 1, отличающийся тем, что количество воды, подаваемой в экструдер при первом добавлении воды, составляет от 3,5 мас.% до 6 мас.% в расчете на общее количество твердых веществ и первой добавки воды.
13. Способ по п. 1, отличающийся тем, что по меньшей мере одно основание, компонент (е), представляет собой гидроксид калия, и его подают в экструдер при концентрации, обеспечивающей от 80% до 120% нейтрализации теоретического кислотного числа компонентов.
14. Способ по п. 1, отличающийся тем, что количество воды, подаваемой в экструдер при второй добавке воды, больше или равно 3,5 мас.% в расчете на общее количества твердых веществ, первой и второй добавок воды.
15. Способ по п. 1, отличающийся тем, что водная дисперсная композиция не содержит воска.
16. Спаивающее покрытие для упаковки для пищевых продуктов или для промышленной упаковки, содержащее дисперсную композицию, полученную способом по п. 1.